(57)【要約】【課題】十分な低温定着性を有しながらも、優れた耐熱保管性および耐破砕性を有する静電荷像現像用トナーを提供すること。【解決手段】少なくとも結着樹脂を含有するトナー粒子よりなる静電荷像現像用トナーであって、前記結着樹脂が下記一般式（１）で表わされる重合性単量体を重合してなる重合体を含有することを特徴とする。〔一般式（１）中、Ｒ1 およびＲ2 は、各々独立に、炭素数１〜６０の脂肪族炭化水素基、当該脂肪族炭化水素基の炭素原子の一部が酸素原子と置換している脂肪族基、または、前記脂肪族炭化水素基もしくは前記脂肪族基を置換基として有していてもよい芳香族炭化水素基を示し、Ｒ3 およびＲ4 は、各々独立に、水素原子または脂肪族炭化水素基を示す。〕2014153528.tif 000017【選択図】なし【特許請求の範囲】
【請求項１】
少なくとも結着樹脂を含有するトナー粒子よりなる静電荷像現像用トナーであって、
前記結着樹脂が下記一般式（１）で表わされる重合性単量体を重合してなる重合体を含有することを特徴とする静電荷像現像用トナー。
【化１】
2014153528.tif 000014
〔一般式（１）中、Ｒ1 およびＲ2 は、各々独立に、炭素数１〜６０の脂肪族炭化水素基、当該脂肪族炭化水素基の炭素原子の一部が酸素原子と置換している脂肪族基、または、前記脂肪族炭化水素基もしくは前記脂肪族基を置換基として有していてもよい芳香族炭化水素基を示し、Ｒ3 およびＲ4 は、各々独立に、水素原子または脂肪族炭化水素基を示す。〕
【請求項２】
前記重合体が、前記一般式（１）で表わされる重合性単量体とアクリル酸ブチルとを共重合してなるものであることを特徴とする請求項１に記載の静電荷像現像用トナー。
【請求項３】
前記アクリル酸ブチルの含有量が、前記重合体を形成するためのモノマーの全量に対して５〜４０質量％であることを特徴とする請求項２に記載の静電荷像現像用トナー。
【請求項４】
ガラス転移温度が４０〜８０℃であることを特徴とする請求項１〜請求項３のいずれかに記載の静電荷像現像用トナー。
【請求項５】
少なくとも結着樹脂を含有するトナー粒子よりなる静電荷像現像用トナーであって、
前記結着樹脂が下記一般式（２）で表わされる重合性単量体と、下記一般式（３）で表わされる重合性単量体とを共重合してなる共重合体を含有することを特徴とする静電荷像現像用トナー。
【化２】
2014153528.tif 000015
〔一般式（２）中、Ｒ5 およびＲ6 は、各々独立に、炭素数３以下の脂肪族炭化水素基、当該脂肪族炭化水素基の炭素原子の一部が酸素原子と置換している脂肪族基、または、前記脂肪族炭化水素基もしくは前記脂肪族基を置換基として有していてもよい縮合数が３以下の芳香族炭化水素基を示し、Ｒ7 およびＲ8 は、各々独立に、水素原子または炭素数３以下の脂肪族炭化水素基を示す。〕
【化３】
2014153528.tif 000016
〔一般式（３）中、Ｒ9 およびＲ10は、各々独立に、脂肪族炭化水素基、当該脂肪族炭化水素基の炭素原子の一部が酸素原子と置換している脂肪族基、または、前記脂肪族炭化水素基もしくは前記脂肪族基を置換基として有していてもよい芳香族炭化水素基を示す。ただし、Ｒ9 およびＲ10のうち少なくとも一方は、炭素数４〜６０の脂肪族炭化水素基、または、当該脂肪族炭化水素基の炭素原子の一部が酸素原子と置換している脂肪族基を示す。Ｒ11およびＲ12は、各々独立に、水素原子または脂肪族炭化水素基を示す。〕
【請求項６】
前記共重合体において、前記一般式（２）で表わされる重合性単量体と前記一般式（３）で表わされる重合性単量体との質量比が５０：５０〜９９：１であることを特徴とする請求項５に記載の静電荷像現像用トナー。
【請求項７】
前記一般式（２）で表わされる重合性単量体と前記一般式（３）で表わされる重合性単量体と合計の含有量が、前記共重合体を形成するためのモノマーの全量に対して４０〜９５質量％であることを特徴とする請求項５または請求項６に記載の静電荷像現像用トナー。
【請求項８】
前記共重合体が、前記一般式（２）で表わされる重合性単量体と、前記一般式（３）で表わされる重合性単量体と、アクリル酸ブチルとを共重合してなるものであることを特徴とする請求項５〜請求項７のいずれかに記載の静電荷像現像用トナー。
【請求項９】
前記アクリル酸ブチルの含有量が、前記共重合体を形成するためのモノマーの全量に対して５〜４０質量％であることを特徴とする請求項８に記載の静電荷像現像用トナー。
【請求項１０】
ガラス転移温度が４０〜８０℃であることを特徴とする請求項５〜請求項９のいずれかに記載の静電荷像現像用トナー。
【発明の詳細な説明】
【技術分野】
【０００１】
本発明は、電子写真方式の画像形成に用いられる静電荷像現像用トナー（以下、単に「トナー」ともいう。）に関する。
【背景技術】
【０００２】
従来、トナーに用いられる樹脂材料としては、例えば、ポリスチレン樹脂、スチレン−アクリル共重合体樹脂、ポリエステル樹脂、エポキシ樹脂、ブチラール樹脂、グラフト化されたアクリル樹脂を有するポリエステル樹脂等のハイブリッド樹脂等が挙げられ、トナーの用途に応じた設計が行われている。
【０００３】
特に、加熱ローラー定着用のトナーの樹脂材料には、記録媒体への定着性および耐オフセット性の向上が要求されており、これまで主として高分子量の熱可塑性樹脂または部分的に架橋した熱可塑性樹脂が用いられてきた。
プリンターやコピー機の高速化および省エネルギー化に伴い、低温定着性に優れたトナーがますます求められているが、上記のような樹脂材料を用いた場合には、トナーを溶融し定着させる温度（定着温度）を高く設定する必要があり、省エネルギー化を達成することは難しい。
【０００４】
トナーに低温定着性を発現させるためには、樹脂材料として溶融温度や溶融粘度の低いものを用いる必要があり、そのためには、ガラス転移温度（Ｔｇ）や分子量の小さい樹脂材料を用いることが重要である。
しかしながら、このような対策ではトナーが耐熱保管性（耐ブロッキング性）の低いものとなるという新たな問題が生じる。
このように、トナーの低温定着性と耐熱保管性とを互いに両立させることは本質的に難しい。
【０００５】
上記問題を解決する手段として、非結晶性樹脂をコア粒子に含み、その表面を結晶性ポリエステル樹脂で被覆したトナーが提案されている（例えば、特許文献１参照）。
しかしながら、結晶性ポリエステル樹脂は硬いものの脆いという性質があるため、現像器内での撹拌により、トナーが破砕され易く、特に高速機においてはトナーの破砕が顕著に発生する。
【０００６】
特許文献２には、低融点の結晶性樹脂と非結晶性樹脂とを混合し、相溶化度を制御することで低温定着性を得る技術が提案されている。
しかしながら、結晶性樹脂と非結晶性樹脂との相溶化が進行することで、混合樹脂の可塑化が起こり、十分な耐熱保管性（耐ブロッキング性）が得られないという問題がある。
【０００７】
汎用性の高いスチレン−アクリル共重合体樹脂等のビニル系樹脂においては、低温定着性を発現させるためには、低分子量の樹脂を用いることが必要であるが、この場合、十分な耐破砕性が得られないという問題がある。
このようなトナーを長時間使用すると、現像器内でのキャリアとの摩擦の際、破壊し、それが微粉トナーとなり、キャリア表面に付着しやすくなる。さらにそれがキャリアに融着することにより、キャリアの帯電付与機能が低下することとなり、トナーの帯電量が低下する。その結果、帯電不良を起こしたトナーが飛散し、画像に地カブリを発生させる等の問題がある。
【０００８】
結局、結晶性樹脂を用いたトナーでは、結晶性樹脂の利点である低温定着性は確保できるものの、耐熱保管性および耐破砕性を十分に満足することができない。
【先行技術文献】
【特許文献】
【０００９】
【特許文献１】特開２００７−５７６６０号公報
【特許文献２】特許第４２６７４２７号公報
【発明の概要】
【発明が解決しようとする課題】
【００１０】
本発明は、以上のような事情を考慮してなされたものであって、その目的は、十分な低温定着性を有しながらも、優れた耐熱保管性および耐破砕性を有する静電荷像現像用トナーを提供することにある。
【課題を解決するための手段】
【００１１】
本発明の静電荷像現像用トナーは、少なくとも結着樹脂を含有するトナー粒子よりなる静電荷像現像用トナーであって、
前記結着樹脂が下記一般式（１）で表わされる重合性単量体を重合してなる重合体を含有することを特徴とする。
【００１２】
【化１】
2014153528.tif 000002
【００１３】
〔一般式（１）中、Ｒ1 およびＲ2 は、各々独立に、炭素数１〜６０の脂肪族炭化水素基、当該脂肪族炭化水素基の炭素原子の一部が酸素原子と置換している脂肪族基、または、前記脂肪族炭化水素基もしくは前記脂肪族基を置換基として有していてもよい芳香族炭化水素基を示し、Ｒ3 およびＲ4 は、各々独立に、水素原子または脂肪族炭化水素基を示す。〕
【００１４】
本発明の静電荷像現像用トナーにおいては、前記重合体が、前記一般式（１）で表わされる重合性単量体とアクリル酸ブチルとを共重合してなるものであることが好ましい。
【００１５】
本発明の静電荷像現像用トナーにおいては、前記アクリル酸ブチルの含有量が、前記重合体を形成するためのモノマーの全量に対して５〜４０質量％であることが好ましい。
【００１６】
本発明の静電荷像現像用トナーにおいては、ガラス転移温度が４０〜８０℃であることが好ましい。
【００１７】
本発明の静電荷像現像用トナーは、少なくとも結着樹脂を含有するトナー粒子よりなる静電荷像現像用トナーであって、
前記結着樹脂が下記一般式（２）で表わされる重合性単量体と、下記一般式（３）で表わされる重合性単量体とを共重合してなる共重合体を含有することを特徴とする。
【００１８】
【化２】
2014153528.tif 000003
【００１９】
〔一般式（２）中、Ｒ5 およびＲ6 は、各々独立に、炭素数３以下の脂肪族炭化水素基、当該脂肪族炭化水素基の炭素原子の一部が酸素原子と置換している脂肪族基、または、前記脂肪族炭化水素基もしくは前記脂肪族基を置換基として有していてもよい縮合数が３以下の芳香族炭化水素基を示し、Ｒ7 およびＲ8 は、各々独立に、水素原子または炭素数３以下の脂肪族炭化水素基を示す。〕
【００２０】
【化３】
2014153528.tif 000004
【００２１】
〔一般式（３）中、Ｒ9 およびＲ10は、各々独立に、脂肪族炭化水素基、当該脂肪族炭化水素基の炭素原子の一部が酸素原子と置換している脂肪族基、または、前記脂肪族炭化水素基もしくは前記脂肪族基を置換基として有していてもよい芳香族炭化水素基を示す。ただし、Ｒ9 およびＲ10のうち少なくとも一方は、炭素数４〜６０の脂肪族炭化水素基、または、当該脂肪族炭化水素基の炭素原子の一部が酸素原子と置換している脂肪族基を示す。Ｒ11およびＲ12は、各々独立に、水素原子または脂肪族炭化水素基を示す。〕
【００２２】
本発明の静電荷像現像用トナーにおいては、前記共重合体において、前記一般式（２）で表わされる重合性単量体と前記一般式（３）で表わされる重合性単量体との質量比が５０：５０〜９９：１であることが好ましい。
【００２３】
本発明の静電荷像現像用トナーにおいては、前記一般式（２）で表わされる重合性単量体と前記一般式（３）で表わされる重合性単量体と合計の含有量が、前記共重合体を形成するためのモノマーの全量に対して４０〜９５質量％であることが好ましい。
【００２４】
本発明の静電荷像現像用トナーにおいては、前記共重合体が、前記一般式（２）で表わされる重合性単量体と、前記一般式（３）で表わされる重合性単量体と、アクリル酸ブチルとを共重合してなるものであることが好ましい。
【００２５】
本発明の静電荷像現像用トナーにおいては、前記アクリル酸ブチルの含有量が、前記共重合体を形成するためのモノマーの全量に対して５〜４０質量％であることが好ましい。
【００２６】
本発明の静電荷像現像用トナーにおいては、ガラス転移温度が４０〜８０℃であることが好ましい。
【発明の効果】
【００２７】
本発明の静電荷像現像用トナーによれば、結着樹脂が、一般式（１）で表わされる重合性単量体（以下、「特定のアクリル系単量体（１）」ともいう。）を重合してなる重合体（以下、「特定のアクリル系重合体」ともいう。）、および、一般式（２）で表わされる重合性単量体（以下、「特定のアクリル系単量体（２）」ともいう。）と一般式（３）で表わされる重合性単量体（以下、「特定のアクリル系単量体（３）」ともいう。）とを共重合してなる共重合体（以下、「特定のアクリル系共重合体」ともいう。）のうち少なくとも一方を含有することにより、十分な低温定着性を有しながらも、優れた耐熱保管性および耐破砕性を有する。
【発明を実施するための形態】
【００２８】
以下、本発明について詳細に説明する。
【００２９】
〔トナー〕
本発明のトナーは、特定のアクリル系単量体（１）を重合してなる特定のアクリル系重合体、および、特定のアクリル系単量体（２）と特定のアクリル系単量体（３）とを共重合してなる特定のアクリル系共重合体のうち少なくとも一方を含有する結着樹脂を含むトナー粒子よりなり、当該トナー粒子は、所望に応じて、さらに、着色剤、磁性粉、離型剤、荷電制御剤等を含有するものとすることができる。また、当該トナー粒子に対して、流動化剤やクリーニング助剤等の外添剤を添加するものとすることもできる。
【００３０】
〔結着樹脂〕
（特定のアクリル系重合体）
本発明のトナーにおける結着樹脂として構成され得る特定のアクリル系重合体は、モノマーとして、少なくとも特定のアクリル系単量体（１）を用いて形成されるものである。
【００３１】
特定のアクリル系単量体（１）を示す上記一般式（１）中、Ｒ1 およびＲ2 は、各々独立に、炭素数１〜６０の脂肪族炭化水素基、この炭素数１〜６０の脂肪族炭化水素基の炭素原子の一部が酸素原子と置換している脂肪族基（以下、「特定の脂肪族基（１）」ともいう。）、または、当該炭素数１〜６０の脂肪族炭化水素基もしくは特定の脂肪族基（１）を置換基として有していてもよい芳香族炭化水素基を示す。
Ｒ1 およびＲ2 として選択され得る炭素数１〜６０の脂肪族炭化水素基は、主鎖を構成する炭素原子の数が１〜６０であればよく、具体的には、メチル基、エチル基、ｎ−プロピル基、イソプロピル基、ｔ−ブチル基、イソブチル基、１，１−ジメチルプロピル基、１，１，２−トリメチルプロピル基、１，２，２−トリメチルプロピル基、２，２−ジメチルプロピル基、１，２−ジメチルプロピル基、２−メチルプロピル基、１−エチルプロピル基、１，１，２，２−テトラメチルプロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−デセニル基、ラウリル基、ミリスチル基、ミリストレイル基、ｎ−ペンタデシル基、ｎ−ペンタデセニル基、パルミチル基、パルミトレイル基、ｎ−ヘキサデカジエニル基、ｎ−ヘキサデカトリエニル基、ｎ−ヘキサデカテトラエニル基、ｎ−ヘプタデカニル基、ｎ−ヘプタデセニル基、ステアリル基、オレイル基、リノーリル基、α−リノレニル基、γ−リノレニル基、ｎ−オクタデカテトラエニル基、アラキジニル基、ｎ−イコセニル基、ｎ−イコサジエニル基、ｎ−イコサトリエニル基、ｎ−イコサテトラエニル基、アラキドニル基、ｎ−イコサペンタエニル基、ｎ−ヘンイコサペンタデセニル基、ベヘニル基、ｎ−ドコセニル基、ｎ−ドコサジエニル基、ｎ−ドコサテトラデセニル基、ｎ−ドコサペンタエニル基、ｎ−ドコサヘキサエニル基、リグノセリニル基、テトラコセニル基等が挙げられ、中でもメチル基、エチル基、イソプロピル基、ｔ−ブチル基、ｎ−ブチル基、ｎ−ペンチル基、ｎ−ヘキシル基、ｎ−ヘプチル基、ｎ−オクチル基、ｎ−ノニル基、ｎ−デシル基、ラウリル基、ｎ−ペンタデシル基、ステアリル基等の主鎖を構成する炭素原子の数が２０以下のものが、モノマーの合成や精製のし易さの観点から好ましく、炭素原子の数が１〜１０のものがより好ましい。
Ｒ1 およびＲ2 として選択され得る特定の脂肪族基（１）としては、例えば、１−メトキシプロピル基、（１−メチルチオ）エチル基、ジメチルエチルシリル基、ジメチルアミノメチル基、２−エトキシエチル基、３−エトキシデシル基、２−メチルチオヘキシル基、５−トリメチルシリルペンチル基、５−ジメチルアミノオクチル基等が挙げられ、中でも１−メトキシプロピル基や２−エトキシエチル基などエーテル結合を含む脂肪族基が、熱物性の安定化の観点から好ましい。このような特定の脂肪族基（１）における酸素原子の置換量は、全炭素原子の半分以下であることが好ましい。酸素原子の置換量が全炭素原子の半分を超えると、得られる特定のアクリル系重合体の弾性率および耐熱性が低下するおそれがある。
Ｒ1 およびＲ2 として選択され得る、炭素数１〜６０の脂肪族炭化水素基または特定の脂肪族基（１）を置換基として有していてもよい芳香族炭化水素基としては、例えば、無置換のものとしては、フェニル基、ナフチル基、アントリル基、フェナントリル基等が挙げられ、置換基を有するものとしては、イソプロピルフェニル基、エチルナフチル基、メトキシアントリル基、ジメチルフェナントリル基等が挙げられ、中でもフェニル基が、モノマーの合成のし易さの観点から好ましい。
【００３２】
一般式（１）中、Ｒ1 およびＲ2 としては、特にＲ1 は炭素数１〜４の脂肪族炭化水素基、Ｒ2 は炭素数５〜２０の脂肪族炭化水素基が好ましい。
【００３３】
ここで、「主鎖」とは、脂肪族基を構成する最も長い鎖をいう。
【００３４】
また、一般式（１）中、Ｒ3 およびＲ4 は、各々独立に、水素原子または脂肪族炭化水素基を示す。
Ｒ3 およびＲ4 として選択され得る脂肪族炭化水素基としては、重合反応性がより向上するという観点から、炭素数４以下、具体的には、主鎖を構成する炭素原子の数が４以下の脂肪族炭化水素基であることが好ましく、メチル基であることが特に好ましい。
【００３５】
一般式（１）中、Ｒ3 およびＲ4 としては、重合反応性がより向上するという観点から、少なくとも一方が水素原子であることが好ましく、その両方が水素原子であることが特に好ましい。
【００３６】
特定のアクリル系単量体（１）の具体例としては、以下化合物（１）〜（５）が挙げられるが、これらに限定されるものではない。
【００３７】
【表１】
2014153528.tif 000005
【００３８】
以上のような特定のアクリル系単量体（１）は、１種単独で用いてもよく、または２種類以上を組み合わせて用いてもよい。
【００３９】
本発明に係る特定のアクリル系重合体は、少なくとも、特定のアクリル系単量体（１）を重合せしめてなるものであるが、このような重合の際に採用し得る重合方法としては特に制限されず、公知の方法を適宜採用することができる。このような公知の重合方法としては、例えば、エマルション重合法、ソープフリーエマルション重合法、溶液重合法、溶媒を用いないモノマーのみによる重合法、懸濁重合法、ラジカル重合法、アニオン重合法、光重合法等が挙げられ、その際に用いられる重合開始剤（２，２’−アゾビスイソブチロニトリル、過酸化ベンゾイル、過硫酸アンモニウム、ｎ−ブチルリチウム等）、溶剤（キシレン、トルエン、イソプロパノール、水等）等としても公知のものが適宜選択して用いられる。
【００４０】
また、このような重合反応における諸条件は、採用する重合方法に沿って適宜設定する
ことができ、特に制限されないが、例えば、重合開始剤の含有量をモノマーに対して０．０１〜１０ｍｏｌ％程度とし、モノマー濃度を１０〜１００質量％程度とし、雰囲気を窒素等の不活性ガス雰囲気とし、反応温度を−１００〜１５０℃程度とし、反応時間を１〜４８時間程度とするような条件を採用してもよい。
【００４１】
本発明において、特定のアクリル系重合体は、特定のアクリル系単量体（１）のみから形成される単独重合体であってもよいが、特定のアクリル系単量体（１）とその他の重合性単量体とにより形成される共重合体であることが好ましい。
【００４２】
特定のアクリル系単量体（１）と共重合可能なその他の重合性単量体としては、例えば、（メタ）アクリル酸エステル系単量体、スチレン系単量体、イオン性解離基を有する重合性単量体等を挙げることができる。特に、その他の重合性単量体としては、（メタ）アクリル酸エステル系単量体による共重合体、スチレン系単量体を用いることが好ましい。
【００４３】
（メタ）アクリル酸エステル系単量体の具体例としては、アクリル酸メチル、アクリル酸エチル、アクリル酸ｎ−ブチル、アクリル酸イソプロピル、アクリル酸イソブチル、アクリル酸ｔ−ブチル、アクリル酸ｎ−オクチル、アクリル酸２−エチルヘキシル、アクリル酸シクロヘキシル、アクリル酸ステアリル、アクリル酸ラウリル、アクリル酸フェニル、アクリル酸ジメチルアミノエチル、アクリル酸ジエチルアミノエチル等のアクリル酸エステル誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸シクロヘキシル、メタクリル酸ステアリル、メタクリル酸ラウリル、メタクリル酸フェニル、メタクリル酸ジメチルアミノエチル、メタクリル酸ジエチルアミノエチル等のメタクリル酸エステル誘導体等が挙げられる。これらのうち、アクリル酸ｎ−ブチル、アクリル酸２−エチルヘキシルを用いることが好ましい。これらは、１種単独でまたは２種以上を組み合わせて用いることができる。これらのなかでは、特に、熱物性の安定化の観点からアクリル酸ブチルを用いることが好ましい。
【００４４】
スチレン系単量体の具体例としては、スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等のスチレンあるいはスチレン誘導体が挙げられる。これらのうち、スチレンを用いることが好ましい。これらは、１種単独でまたは２種以上を組み合わせて用いることができる。
【００４５】
イオン性解離基とは、例えばカルボキシル基、スルフォン酸基、リン酸基等の置換基をいい、イオン性解離基を有する重合性単量体の具体例としては、アクリル酸、メタクリル酸、マレイン酸、イタコン酸、フマル酸、スチレンスルフォン酸、アクリルアミドプロピルスルフォン酸等が挙げられる。これらのうち、アクリル酸、メタクリル酸を用いることが好ましい。これらは、１種単独でまたは２種以上を組み合わせて用いることができる。
【００４６】
特定のアクリル系単量体（１）は、特に良好なラジカル重合性を有し、スチレン、メタクリル酸メチル、アクリロニトリル等のビニルモノマーと共重合可能な化合物である。トナーに低温定着性を発現させるために必要な貯蔵弾性率を結着樹脂が得るには、側鎖の長さを適切なものに制御する必要があるが、本発明に係る特定のアクリル系単量体（１）は、構造的特徴として、モノマー中にエステル基を２つ有し、これが重合体中において嵩高い置換基として振る舞うため主鎖が非常に剛直なものとなり、低温定着性を維持しながらも、常温弾性率および耐熱性を向上させることが可能となる。また、特定のアクリル系単量体（１）とアクリル酸ブチル等とを共重合させても、置換基同士が反発せず、分子同士の絡み合いが増加し、トナーの物理的耐久性をより向上させることができる。
【００４７】
特定のアクリル系単量体（１）の含有量（共重合比率）は、特定のアクリル系重合体を形成するためのモノマーの全量に対して４０〜９５質量％であることが好ましく、５０〜９０質量％であることがより好ましい。
特定のアクリル系単量体（１）の含有量が上記範囲内であることにより、十分な低温定着性を有しながらも、優れた耐熱保管性および耐破砕性が確実に得られる。
また、特定のアクリル系単量体（１）と（メタ）アクリル酸エステル系単量体とによる共重合体における（メタ）アクリル酸エステル系単量体の含有量（共重合比率）は、特定のアクリル系重合体を形成するためのモノマーの全量に対して５〜５０質量％であることが好ましい。特に、（メタ）アクリル酸エステル系単量体としてアクリル酸ブチルを用いる場合においては、アクリル酸ブチルの含有量（共重合比率）は、特定のアクリル系重合体を形成するためのモノマーの全量に対して５〜４０質量％であることが好ましい。
さらに、特定のアクリル系単量体（１）とスチレン系単量体とによる共重合体におけるスチレン系単量体の含有量（共重合比率）は、特定のアクリル系重合体を形成するためのモノマーの全量に対して５〜２０質量％であることが好ましい。
【００４８】
特定のアクリル系重合体は、ゲルパーミエーションクロマトグラフィー（ＧＰＣ）によって測定されたスチレン換算分子量による分子量分布から得られるピーク分子量が１，５００〜６０，０００であることが好ましく、より好ましくは３，０００〜４０，０００である。ここに、ピーク分子量とは、分子量分布におけるピークトップの溶出時間に相当する分子量をいう。分子量分布におけるピークトップが複数存在する場合は、ピーク面積比率の一番大きなピークトップの溶出時間に相当する分子量をいう。
【００４９】
本発明において、特定のアクリル系重合体のピーク分子量は、ゲルパーミエーションクロマトグラフィー（ＧＰＣ）によって測定されるものである。具体的には、装置「ＨＬＣ−８２２０」（東ソー社製）およびカラム「ＴＳＫｇｕａｒｄｃｏｌｕｍｎ＋ＴＳＫｇｅｌＳｕｐｅｒＨＺ−Ｍ３連」（東ソー社製）を用い、カラム温度を４０℃に保持しながら、キャリア溶媒としてテトラヒドロフラン（ＴＨＦ）を流速０．２ｍｌ／ｍｉｎで流し、測定試料（特定のアクリル系重合体）を室温において超音波分散機を用いて５分間処理を行う溶解条件で濃度１ｍｇ／ｍｌになるようにテトラヒドロフランに溶解させ、次いで、ポアサイズ０．２μｍのメンブランフィルターで処理して試料溶液を得、この試料溶液１０μＬを上記のキャリア溶媒と共に装置内に注入し、屈折率検出器（ＲＩ検出器）を用いて検出し、測定試料の有する分子量分布を単分散のポリスチレン標準粒子を用いて測定した検量線を用いて算出される。検量線測定用のポリスチレンとしては１０点用いた。
【００５０】
（特定のアクリル系共重合体）
本発明のトナーにおける結着樹脂として構成され得る特定のアクリル系共重合体は、モノマーとして、特定のアクリル系単量体（２）および特定のアクリル系単量体（３）の少なくとも２種を用いて形成されるものである。
本発明において、側鎖の長さ（具体的には、特定のアクリル系単量体（２）におけるＲ6 、特定のアクリル系単量体（３）におけるＲ10）が異なる２種以上の特定のアクリル系単量体を用いることにより、置換基同士の反発がなく、分子同士の絡み合いが増加し、トナーの物理的耐久性を向上させることができる。また、同種のアクリル系単量体を用いることにより、相溶性が向上し、重合反応が安定化できる。
なお、特定のアクリル系共重合体は、上述した特定のアクリル系重合体の一態様ともいうことができる。すなわち、特定のアクリル系共重合体は、異なる２種の特定のアクリル系単量体（１）を共重合してなるものであって、特定のアクリル系重合体の態様のうちのひとつである。
【００５１】
特定のアクリル系単量体（２）を示す上記一般式（２）中、Ｒ5 およびＲ6 は、各々独立に、炭素数３以下の脂肪族炭化水素基、この炭素数３以下の脂肪族炭化水素基の炭素原子の一部が酸素原子と置換している脂肪族基（以下、「特定の脂肪族基（２）」ともいう。）、または、当該炭素数３以下の脂肪族炭化水素基もしくは特定の脂肪族基（２）を置換基として有していてもよい縮合数が３以下の芳香族炭化水素基を示す。
Ｒ5 およびＲ6 として選択され得る炭素数３以下の脂肪族炭化水素基は、主鎖を構成する炭素原子の数が３以下であればよく、具体的には、メチル基、エチル基、ｎ−プロピル基、イソプロピル基、ｔ−ブチル基、イソブチル基、１，１−ジメチルプロピル基、１，１，２−トリメチルプロピル基、１，２，２−トリメチルプロピル基、２，２−ジメチルプロピル基、１，２−ジメチルプロピル基、２−メチルプロピル基、１−エチルプロピル基、１，１，２，２−テトラメチルプロピル基等が挙げられ、中でも、モノマーの合成、精製のし易さの観点から、メチル基、エチル基、イソプロピル基、ｔ−ブチル基が好ましい。
また、Ｒ5 およびＲ6 が共に脂肪族炭化水素基の場合には、弾性率の向上という観点からは、両者がメチル基、エチル基、イソプロピル基またはｔ−ブチル基であることが好ましく、メチル基またはエチル基であることが更に好ましい。
Ｒ5 およびＲ6 として選択され得る特定の脂肪族基（２）としては、例えば、１−メトキシプロピル基、（１−メチルチオ）エチル基、ジメチルエチルシリル基、ジメチルアミノメチル基等が挙げられ中でもエーテル結合を含む脂肪族基が、熱物性の安定化の観点から好ましい。なお、このような特定の脂肪族基（２）における酸素原子の置換量は、全炭素原子の半分以下であることが好ましい。酸素原子の置換量が全炭素原子の半分を超えると、得られる特定のアクリル系共重合体の弾性率および耐熱性が低下する傾向にある。
Ｒ5 およびＲ6 として選択され得る、炭素数３以下の脂肪族炭化水素基または特定の脂肪族基（２）を置換基として有していてもよい縮合数が３以下の芳香族炭化水素基としては、例えば、無置換のものとしては、フェニル基、ナフチル基、アントリル基などが挙げられ、置換基を有するものとしては、イソプロピルフェニル基、エチルナフチル基、メトキシアントリル基等が挙げられ、中でもフェニル基が、モノマーの合成のし易さの観点から好ましい。
ここで、「縮合数」とは、ヘテロ原子や置換基を含まない状態で縮合した芳香環の数をいう。
【００５２】
一般式（２）中のＲ5 およびＲ6 としては、一般式（３）との組合せにおいて重合反応性がより向上するとの観点から、少なくとも一方が炭素数３以下の脂肪族炭化水素基であることがより好ましく、その両方が炭素数３以下の脂肪族炭化水素基であることが更に好ましい。
【００５３】
また、一般式（２）中、Ｒ7 およびＲ8 は、各々独立に、水素原子または炭素数３以下の脂肪族炭化水素基を示す。
Ｒ7 およびＲ8 として選択され得る炭素数３以下の脂肪族炭化水素基は、主鎖を構成する炭素原子の数が３以下であれよく、Ｒ5 およびＲ6 として選択され得る炭素数３以下の脂肪族炭化水素基で挙げた具体例と同様のものが挙げられる。
【００５４】
一般式（２）中のＲ7 およびＲ8 としては、重合反応性がより向上するという観点から、少なくとも一方が水素原子であることが好ましく、その両方が水素原子であることが特に好ましい。
【００５５】
以上のような特定のアクリル系単量体（２）は、１種単独で用いてもよく、または２種類以上を組み合わせて用いてもよい。
【００５６】
特定のアクリル系単量体（３）を示す上記一般式（３）中、Ｒ9 およびＲ10は、各々独立に、脂肪族炭化水素基、この脂肪族炭化水素基の炭素原子の一部が酸素原子と置換している脂肪族基（以下、「特定の脂肪族基（３）」ともいう。）、または、当該脂肪族炭化水素基もしくは特定の脂肪族基（３）を置換基として有していてもよい芳香族炭化水素基を示す。ただし、Ｒ9 およびＲ10のうち少なくとも一方は、炭素数４〜６０の脂肪族炭化水素基、または、この炭素数４〜６０の脂肪族炭化水素基の炭素原子の一部が酸素原子と置換している脂肪族基（以下、「特定の脂肪族基（３’）」ともいう。）を示す。
Ｒ9 およびＲ10として選択され得る炭素数４〜６０の脂肪族炭化水素基は、主鎖を構成する炭素原子の数が４〜６０であればよく、具体的には、ｎ−ブチル基、ｎ−ペンチル基、ｎ−ヘキシル基、ｎ−ヘプチル基、ｎ−オクチル基、ｎ−ノニル基、ｎ−デシル基、ｎ−デセニル基、ラウリル基、ミリスチル基、ミリストレイル基、ｎ−ペンタデシル基、ｎ−ペンタデセニル基、パルミチル基、パルミトレイル基、ｎ−ヘキサデカジエニル基、ｎ−ヘキサデカトリエニル基、ｎ−ヘキサデカテトラエニル基、ｎ−ヘプタデカニル基、ｎ−ヘプタデセニル基、ステアリル基、オレイル基、リノーリル基、α−リノレニル基、γ−リノレニル基、ｎ−オクタデカテトラエニル基、アラキジニル基、ｎ−イコセニル基、ｎ−イコサジエニル基、ｎ−イコサトリエニル基、ｎ−イコサテトラエニル基、アラキドニル基、ｎ−イコサペンタエニル基、ｎ−ヘンイコサペンタデセニル基、ベヘニル基、ｎ−ドコセニル基、ｎ−ドコサジエニル基、ｎ−ドコサテトラデセニル基、ｎ−ドコサペンタエニル基、ｎ−ドコサヘキサエニル基、リグノセリニル基、テトラコセニルが挙げられ、中でも、モノマーの合成し易さおよび得られる特定のアクリル系共重合体の弾性率の観点から、ｎ−ブチル基、ｎ−ペンチル基、ｎ−ヘキシル基、ｎ−ヘプチル基、ｎ−オクチル基、ｎ−ノニル基、ｎ−デシル基、ラウリル基、ｎ−ペンタデシル基、ステアリル等の主鎖を構成する炭素原子の数が４〜２０のものが好ましい。なお、このような炭素数４〜６０の脂肪族炭化水素基は、主鎖の炭素数が６０を超えない範囲でアルキル基またはこのアルキル基中の炭素原子の一部が酸素で置換された基を置換基として有していてもよい。
Ｒ9 およびＲ10として選択され得る、特定の脂肪族基（３’）としては、特に制限されないが、例えば、２−エトキシエチル基、３−エトキシデシル基等が挙げられ、中でもエーテル結合を含む脂肪族基が、熱物性の安定化の観点から好ましい。
また、Ｒ9 またはＲ10が、炭素数４〜６０の脂肪族炭化水素基、または、特定の脂肪族基（３’）に該当しない場合においては、肪族炭化水素基、特定の脂肪族基（３）、または、当該脂肪族炭化水素基もしくは特定の脂肪族基（３）を置換基として有していてもよい芳香族炭化水素基を示すが、モノマー合成時の精製し易さ（Ｒ9 およびＲ10が共に、主鎖がより長いもの（主鎖を構成する炭素原子の数がより大きな値のもの）となると、モノマーの沸点がより高くなり、蒸留等での精製がより困難となる傾向にある。）の観点から、脂肪族炭化水素基であることがより好ましい。このような脂肪族炭化水素基としては、炭素数１〜２０のアルキル基であることがより好ましく、炭素数１〜１０のアルキル基であることが更に好ましく、メチル基、エチル基であることが特に好ましい。なお、このような脂肪族炭化水素基は直鎖状であっても分岐鎖状であってもよい。また、特定の脂肪族基（３）としては、例えば、１−メトキシプロピル基、２−エトキシエチル基などが挙げられ、脂肪族炭化水素基もしくは特定の脂肪族基（３）を置換基として有していてもよい芳香族炭化水素基としては、例えば、フェニル基、イソプロピルフェニル基などが挙げられる。
【００５７】
一般式（３）中、Ｒ9 およびＲ10としては、一般式（２）との組合せにおいて重合反応性がより向上するとの観点から、少なくとも一方が炭素数４以上の脂肪族炭化水素基であることがより好ましく、片方が炭素数３以下の脂肪族炭化水素基であることが更に好ましい。
【００５８】
また、一般式（３）中、Ｒ11およびＲ12は、各々独立に、水素原子または脂肪族炭化水素基を示す。
Ｒ11およびＲ12として選択され得る脂肪族炭化水素基としては、重合反応性がより向上するという観点から、炭素数４以下、具体的には、主鎖を構成する炭素原子の数が４以下の脂肪族炭化水素基であることが好ましく、メチル基であることが特に好ましい。
【００５９】
一般式（３）中のＲ11およびＲ12としては、重合反応性がより向上するという観点から、少なくとも一方が水素原子であることが好ましく、その両方が水素原子であることが特に好ましい。
【００６０】
以上のような特定のアクリル系単量体（３）は、１種単独で用いてもよく、または２種類以上を組み合わせて用いてもよい。
【００６１】
本発明に係る特定のアクリル系共重合体は、少なくとも、特定のアクリル系単量体（２）と特定のアクリル系単量体（３）とを共重合せしめてなるものであるが、このような重合の際に採用し得る重合方法としては特に制限されず、公知の方法を適宜採用することができる。このような公知の重合方法としては、例えば、エマルション重合法、ソープフリーエマルション重合法、溶液重合法、溶媒を用いないモノマーのみによる重合法、懸濁重合法、ラジカル重合法、アニオン重合法、光重合法等が挙げられ、その際に用いられる重合開始剤（２，２’−アゾビスイソブチロニトリル、過酸化ベンゾイル、過硫酸アンモニウム、ｎ−ブチルリチウム等）、溶剤（キシレン、トルエン、イソプロパノール、水等）等としても公知のものが適宜選択して用いられる。
【００６２】
また、このような重合反応における諸条件は、採用する重合方法に沿って適宜設定する
ことができ、特に制限されないが、例えば、重合開始剤の含有量をモノマーに対して０．０１〜１０ｍｏｌ％程度とし、モノマー濃度を１０〜１００質量％程度とし、雰囲気を窒素等の不活性ガス雰囲気とし、反応温度を−１００〜１５０℃程度とし、反応時間を１〜４８時間程度とするような条件を採用してもよい。
【００６３】
本発明において、特定のアクリル系共重合体は、特定のアクリル系単量体（２）と特定のアクリル系単量体（３）とのみにより形成される共重合体であってもよいが、特定のアクリル系単量体（２）と特定のアクリル系単量体（３）とその他の重合性単量体とにより形成される共重合体とすることもできる。
【００６４】
特定のアクリル系単量体（２）および特定のアクリル系単量体（３）と共重合可能なその他の重合性単量体としては、例えば、（メタ）アクリル酸エステル系単量体、スチレン系単量体、イオン性解離基を有する重合性単量体等を挙げることができる。特に、その他の重合性単量体としては、（メタ）アクリル酸エステル系単量体による共重合体、スチレン系単量体を用いることが好ましい。
他の重合性単量体としての（メタ）アクリル酸エステル系単量体、スチレン系単量体およびイオン性解離基を有する重合性単量体としては、特定のアクリル系単量体（１）で挙げた具体例と同様のものを挙げることができる。
【００６５】
本発明においては、特定のアクリル系共重合体としては、特定のアクリル系単量体（２）、特定のアクリル系単量体（３）および（メタ）アクリル酸エステル系単量体、特にアクリル酸ブチルによる共重合体を用いることが、トナーにおける耐破砕性を向上させる観点から好ましい。
【００６６】
特定のアクリル系単量体（２）および特定のアクリル系単量体（３）は、特に良好なラジカル重合性を有し、スチレン、メタクリル酸メチル、アクリロニトリル等のビニルモノマーと共重合可能な化合物である。トナーに低温定着性を発現させるために必要な貯蔵弾性率を結着樹脂が得るには、側鎖の長さを適切なものに制御する必要があるが、本発明に係る特定のアクリル系単量体（２）および特定のアクリル系単量体（３）は、構造的特徴として、モノマー中にエステル基を２つ有し、これが重合体中において嵩高い置換基として振る舞うため主鎖が非常に剛直なものとなり、低温定着性を維持しながらも、常温弾性率および耐熱性を向上させることが可能となる。また特定のアクリル系単量体（２）および特定のアクリル系単量体（３）とアクリル酸ブチル等とを共重合させても、置換基同士が反発せず、分子同士の絡み合いが増加し、トナーの物理的耐久性を向上させることができる。
【００６７】
特定のアクリル系共重合体においては、特定のアクリル系単量体（２）と特定のアクリル系単量体（３）との質量比（特定のアクリル系単量体（２）：特定のアクリル系単量体（３））が５０：５０〜９９：１であることが好ましく、より好ましくは６０：４０〜９０：１０である。
特定のアクリル系単量体（２）と特定のアクリル系単量体（３）との質量比が上記範囲内であることにより、十分な低温定着性を有しながらも、優れた耐熱保管性および耐破砕性が確実に得られる。
また、特定のアクリル系単量体（３）中のＲ9 およびＲ10のうち少なくとも一方が主鎖を構成する炭素原子の数が６〜１０の脂肪族炭化水素基である場合には、前記質量比は６０：４０〜９９：１であることが好ましく、６０：４０〜９０：１０であることがより好ましい。更に、特定のアクリル系単量体（３）中のＲ9 およびＲ10のうち少なくとも一方が主鎖を構成する炭素原子の数が１１〜６０の脂肪族炭化水素基である場合には、前記質量比は７０：３０〜９９：１であることが好ましく、７０：３０〜９０：１０であることがより好ましい。
【００６８】
特定のアクリル系単量体（２）と特定のアクリル系単量体（３）との合計の含有量（共重合比率）は、特定のアクリル系共重合体を形成するためのモノマーの全量に対して４０〜９５質量％であることが好ましく、５０〜９０質量％であることがより好ましい。
特定のアクリル系単量体（２）と特定のアクリル系単量体（３）との合計の含有量が上記範囲内であることにより、十分な低温定着性を有しながらも、優れた耐熱保管性および耐破砕性が確実に得られる。
また、特定のアクリル系単量体（２）と特定のアクリル系単量体（３）と（メタ）アクリル酸エステル系単量体とによる共重合体における（メタ）アクリル酸エステル系単量体の含有量（共重合比率）は、特定のアクリル系共重合体を形成するためのモノマーの全量に対して５〜４０質量％であることが好ましい。特に、（メタ）アクリル酸エステル系単量体としてアクリル酸ブチルを用いる場合においては、アクリル酸ブチルの含有量（共重合比率）は、特定のアクリル系重合体を形成するためのモノマーの全量に対して５〜４０質量％であることが好ましい。
さらに、特定のアクリル系単量体（２）と特定のアクリル系単量体（３）とスチレン系単量体とによる共重合体におけるスチレン系単量体の含有量（共重合比率）は、特定のアクリル系共重合体を形成するためのモノマーの全量に対して５〜２０質量％であることが好ましい。
【００６９】
本発明に係る特定のアクリル系共重合体は、少なくとも、特定のアクリル系単量体（２）と、特定のアクリル系単量体（３）とを共重合せしめてなるものであるため、少なくとも、下記式（２）〜（３）で表わされる構造単位を含有するものとなる。このような特定のアクリル系共重合体は、ブロック共重合体であってもよく、ランダム共重合体であってもよいが、各モノマーの単独重合体の特性（低常温弾性率、低耐熱性）を、特定のアクリル系共重合体が示さないようにするという観点からランダム共重合体であることが好ましい。
【００７０】
【化４】
2014153528.tif 000006
【００７１】
上記式（２）および式（３）中、Ｒ5 〜Ｒ8 は上記一般式（２）中のＲ5 〜Ｒ8 と同義であり、Ｒ9 〜Ｒ12は上記一般式（３）中のＲ9 〜Ｒ12と同義である。
【００７２】
特定のアクリル系共重合体は、ゲルパーミエーションクロマトグラフィー（ＧＰＣ）によって測定されたスチレン換算分子量による分子量分布から得られるピーク分子量が１，５００〜６０，０００であることが好ましく、より好ましくは３，０００〜４０，０００である。
【００７３】
本発明において、特定のアクリル系共重合体の分子量は、上述した特定のアクリル系重合体の分子量の測定方法において、測定試料を特定のアクリル系共重合体とすることの他は同様にして測定される。
【００７４】
以上のような特定のアクリル系単量体（１）〜特定のアクリル系単量体（３）の調製方法は、特に限定されるものではなく、例えば、一般式（１）中のＲ3 およびＲ4 が共に水素原子である特定のアクリル系単量体（１）としては、下記反応式（Ｉ）で表わされる反応を利用することができる。
【００７５】
【化５】
2014153528.tif 000007
【００７６】
反応式（Ｉ）中のＲ1 およびＲ2 は、一般式（１）中のＲ1 およびＲ2 と同義である。
【００７７】
式（Ｉ−１）はピルビン酸を示すものであるが、このピルビン酸は、いわゆるバイオマス材料として用いられるものである。従って、本発明に係るアクリル系単量体（１）〜アクリル系単量体（３）は、バイオマス材料由来の原料から得ることができ、このようなモノマーを用いることにより、環境負荷を低く抑制することができる。
なお、このような反応式（Ｉ）中におけるエステル化等の反応条件は特に制限されず、用いる化合物（反応式（Ｉ）中のＲ2 ＣＯＯＨやＲ1 ＣＯＣｌ）の種類等に応じて適宜変更すればよい。また、ピルビン酸エチル等（反応式（Ｉ）中の式（Ｉ−２）で表されるピルビン酸エステル）が市販されているため、式（Ｉ−１）で表されるピルビン酸を用いず、当初より式（Ｉ−２）で表されるピルビン酸エステル（市販品）を用い、それにＲ1 ＣＯＣｌあるいは（Ｒ1 ＣＯ）2 Ｏ等を反応させて、最終生成物（式（Ｉ−３）で表される化合物）を製造してもよい。
【００７８】
本発明のトナーを構成する結着樹脂は、特定のアクリル系重合体または特定のアクリル系共重合体のみよりなるものであってもよく、特定のアクリル系重合体および特定のアクリル系共重合体のうち少なくとも一方とその他の樹脂との混合物であってもよい。
結着樹脂が他の樹脂との混合物である場合においては、他の樹脂は、結着樹脂中１０〜４０質量％であることが好ましい。
【００７９】
〔着色剤〕
本発明に係るトナー粒子が着色剤を含有するものとして構成される場合において、着色剤としては、一般に知られている染料および顔料を用いることができる。
黒色のトナーを得るための着色剤としては、カーボンブラック、磁性体、鉄・チタン複合酸化物ブラック等が挙げられ、カーボンブラックとしてはチャンネルブラック、ファーネスブラック、アセチレンブラック、サーマルブラック、ランプブラック等が挙げられる。また、磁性体としてはフェライト、マグネタイト等が挙げられる。
イエローのトナーを得るための着色剤としては、Ｃ．Ｉ．ソルベントイエロー１９、同４４、同７７、同７９、同８１、同８２、同９３、同９８、同１０３、同１０４、同１１２、同１６２等の染料；Ｃ．Ｉ．ピグメントイエロー１４、同１７、同７４、同９３、同９４、同１３８、同１５５、同１８０、同１８５等の顔料が挙げられる。
マゼンタのトナーを得るための着色剤としては、Ｃ．Ｉ．ソルベントレッド１、同４９、同５２、同５８、同６３、同１１１、同１２２等の染料；Ｃ．Ｉ．ピグメントレッド５、同４８：１、同５３：１、同５７：１、同１２２、同１３９、同１４４、同１４９、同１６６、同１７７、同１７８、同２２２等の顔料が挙げられる。
シアンのトナーを得るための着色剤としては、Ｃ．Ｉ．ソルベントブルー２５、同３６、同６０、同７０、同９３、同９５等の染料；Ｃ．Ｉ．ピグメントブルー１、同７、同１５、同６０、同６２、同６６、同７６等の顔料が挙げられる。
各色のトナーを得るための着色剤は、各色について、１種または２種以上を組み合わせて使用することができる。
【００８０】
着色剤の含有割合は、トナー粒子中０．５〜２０質量％であることが好ましく、より好ましくは２〜１０質量％である。
【００８１】
〔磁性粉〕
また、本発明に係るトナー粒子が磁性粉を含有するものとして構成される場合において、磁性粉としては、例えばマグネタイト、γ−ヘマタイト、または各種フェライト等を使用することができる。
磁性粉の含有割合は、トナー粒子中１０〜５００質量％であることが好ましく、より好ましくは２０〜２００質量％である。
【００８２】
〔離型剤〕
また、本発明に係るトナー粒子が離型剤を含有するものとして構成される場合において、離型剤としては、特に限定されるものではなく、公知の種々のワックスを用いることができる。ワックスとしては、低分子量ポリプロピレン、ポリエチレン、または酸化型の低分子量ポリプロピレン、ポリエチレン等のポリオレフィン、パラフィン、合成エステルワックス等が挙げられ、特に、低融点および低粘度であることから、合成エステルワックスを用いることが好ましく、合成エステルワックスとしてベヘン酸ベヘニル、グリセリントリベヘネート、ペンタエリスリトールテトラベヘネート等を用いることが特に好ましい。
離型剤の含有割合は、トナー粒子中１〜３０質量％であることが好ましく、より好ましくは３〜１５質量％である。
【００８３】
〔荷電制御剤〕
また、本発明に係るトナー粒子が荷電制御剤を含有するものとして構成される場合において、荷電制御剤としては、摩擦帯電により正または負の帯電を与えることのできる物質であり、かつ、無色のものであれば特に限定されず、公知の種々の正帯電性の荷電制御剤および負帯電性の荷電制御剤を用いることができる。
荷電制御剤の含有割合は、トナー粒子中０．０１〜３０質量％であることが好ましく、より好ましくは０．１〜１０質量％である。
【００８４】
本発明のトナーは、ガラス転移温度が４０〜８０℃であることが好ましく、より好ましくは４０〜７０℃である。
本発明のトナーのガラス転移温度が上記範囲内であることにより、低温定着性が十分に得られる。
【００８５】
本発明において、トナーのガラス転移温度は、示差走査カロリメーター「ＤＳＣ−７」（パーキンエルマー社製）を用いて行うことができる。
具体的には、測定試料（トナー）４．５ｍｇをアルミニウム製パン「ＫＩＴ  Ｎｏ．０２１９−００４１」に封入し、これを「ＤＳＣ−７」のサンプルホルダーにセットする。リファレンスの測定には空のアルミニウム製パンを使用した。測定条件としては、測定温度０℃〜２００℃、昇温速度１０℃／分、降温速度１０℃／分で、Ｈｅａｔ−ｃｏｏｌ−Ｈｅａｔの温度制御で行い、その２ｎｄ．Ｈｅａｔにおけるデータをもとに解析を行った。ガラス転移温度は、第１の吸熱ピークの立ち上がり前のベースラインの延長線と、第１のピークの立ち上がり部分からピーク頂点までの間で最大傾斜を示す接線を引き、その交点をガラス転移温度として示す。なお、１ｓｔ．Ｈｅａｔ昇温時は２００℃にて５分間保持した。
【００８６】
本発明のトナーは、軟化点が８０〜１１０℃であることが好ましく、より好ましくは９０〜１０５℃である。
【００８７】
本発明のトナーの軟化点は、以下のように測定されるものである。
まず、２０℃、５０％ＲＨの環境下において、トナー１．１ｇをシャーレに入れ平らにならし、１２時間以上放置した後、成型器「ＳＳＰ−１０Ａ」（島津製作所製）によって３８２０ｋｇ／ｃｍ2 の力で３０秒間加圧し、直径１ｃｍの円柱型の成型サンプルを作成し、次いで、この成型サンプルを、２４℃、５０％ＲＨの環境下において、フローテスター「ＣＦＴ−５００Ｄ」（島津製作所製）により、荷重１９６Ｎ（２０ｋｇｆ）、開始温度６０℃、予熱時間３００秒間、昇温速度６℃／分の条件で、円柱型ダイの穴（１ｍｍ径×１ｍｍ）より、直径１ｃｍのピストンを用いて予熱終了時から押し出し、昇温法の溶融温度測定方法でオフセット値５ｍｍの設定で測定したオフセット法温度Ｔoffsetが、結着樹脂の軟化点とされる。
【００８８】
〔トナーの平均粒径〕
トナーの平均粒径は、例えば体積基準のメジアン径で４〜１０μｍであることが好ましく、さらに好ましくは６〜９μｍとされる。
体積基準のメジアン径が上記の範囲にあることにより、転写効率が高くなってハーフトーンの画質が向上し、細線やドット等の画質が向上する。
【００８９】
トナーの体積基準のメジアン径は「コールターマルチサイザーＴＡ−III 」（ベックマン・コールター社製）に、データ処理用ソフト「Ｓｏｆｔｗａｒｅ  Ｖ３．５１」を搭載したコンピューターシステム（ベックマン・コールター社製）を接続した測定装置を用いて測定・算出されるものである。
具体的には、トナー０．０２ｇを、界面活性剤溶液２０ｍＬ（トナー粒子の分散を目的として、例えば界面活性剤成分を含む中性洗剤を純水で１０倍希釈した界面活性剤溶液）に添加して馴染ませた後、超音波分散を１分間行い、トナー分散液を調製し、このトナー分散液を、サンプルスタンド内の「ＩＳＯＴＯＮII」（ベックマン・コールター社製）の入ったビーカーに、測定装置の表示濃度が８％になるまでピペットにて注入する。
ここで、この濃度範囲にすることにより、再現性のある測定値を得ることができる。そして、測定装置において、測定粒子カウント数を２５０００個、アパーチャー径を５０μｍにし、測定範囲である１〜３０μｍの範囲を２５６分割しての頻度値を算出し、体積積算分率の大きい方から５０％の粒子径が体積基準のメジアン径とされる。
【００９０】
〔トナーの平均円形度〕
本発明のトナーは、このトナーを構成する個々のトナー粒子について、転写効率の向上の観点から、平均円形度が０．９５０〜０．９８０であることが好ましい。
トナーの平均円形度は、「ＦＰＩＡ−２１００」（Ｓｙｓｍｅｘ社製）を用いて測定した値である。具体的には、トナーを界面活性剤入り水溶液にてなじませ、超音波分散処理を１分間行って分散させた後、「ＦＰＩＡ−２１００」（Ｓｙｓｍｅｘ社製）によって、測定条件ＨＰＦ（高倍率撮像）モードにて、ＨＰＦ検出数３，０００〜１０，０００個の適正濃度で撮影を行い、個々のトナー粒子について下記式（Ｔ）に従って円形度を算出し、各トナー粒子の円形度を加算し、全トナー粒子数で除することにより算出した値である。ＨＰＦ検出数が上記の範囲であれば、再現性が得られる。
式（Ｔ）：円形度＝（粒子像と同じ投影面積をもつ円の周囲長）／（粒子投影像の周囲長）
【００９１】
以上のようなトナーによれば、結着樹脂が、特定のアクリル系単量体（１）を重合してなる重合特定のアクリル系重合体、および、特定のアクリル系単量体（２）と特定のアクリル系単量体（３）とを共重合してなる特定のアクリル系共重合体のうち少なくとも一方を含有することにより、十分な低温定着性を有しながらも、優れた耐熱保管性および耐破砕性を有する。
【００９２】
また、以上のようなトナーにおいて、特定のアクリル系単量体がバイオマス材料、すなわちピルビン酸由来のモノマーであることから、特定のアクリル系（共）重合体は植物由来の原料から得ることができるので、環境負荷を低く抑制することができる。
【００９３】
〔トナーの製造方法〕
本発明のトナーを製造する方法としては、特に限定されず、混練・粉砕法、懸濁重合法、乳化凝集法、乳化重合凝集法、ミニエマルション重合凝集法、その他の公知の方法等を挙げることができるが、特に、生産時のエネルギーコスト削減の観点から、水系媒体において特定の重合性単量体を用いて乳化重合またはミニエマルション重合を行うことにより、特定のアクリル系重合体および特定のアクリル系共重合体のうち少なくとも一方を含有する結着樹脂よりなる微粒子（以下、「結着樹脂微粒子」ともいう。）を調製し、当該結着樹脂微粒子を必要に応じて他のトナー粒子構成成分の微粒子と共に凝集、融着する乳化重合凝集法を用いることが好ましい。また、特開２０１０−１９１０４３号公報に開示される懸濁重合法によってトナーを製造する方法も好ましく採用することができる。
【００９４】
乳化重合凝集法において、結着樹脂微粒子は、組成の異なる結着樹脂よりなる２層以上の構成とすることもでき、この場合、常法に従った乳化重合処理（第１段重合）により調製した第１樹脂微粒子の分散液に、重合開始剤と重合性単量体とを添加し、この系を重合処理（第２段重合）する多段重合法を採用することができる。
【００９５】
本発明のトナーを乳化重合凝集法によって得る場合の製造工程の一例を具体的に示すと、
（１Ａ）水系媒体中において結着樹脂を形成すべき重合性単量体にラジカル重合開始剤を作用させることにより結着樹脂微粒子を得る結着樹脂微粒子重合工程、
（１Ｂ）必要に応じて、着色剤による微粒子（以下、「着色剤微粒子」ともいう。）の分散液を調製する着色剤微粒子分散液調製工程、
（２）結着樹脂微粒子および着色剤微粒子が存在している水系媒体中に、凝集剤を添加し、塩析を進行させると同時に凝集・融着を行い、会合粒子を形成する会合工程、
（３）会合粒子の形状制御をすることによりトナーを形成する熟成工程、
（４）水系媒体からトナー粒子を濾別し、当該トナー粒子から界面活性剤等を除去する濾過、洗浄工程、
（５）洗浄処理されたトナー粒子を乾燥する乾燥工程、
（６）乾燥処理されたトナー粒子に外添剤を添加する外添剤添加工程
から構成される。
【００９６】
ここに、「水系媒体」とは、水５０〜１００質量％と、水溶性の有機溶媒０〜５０質量％とからなる媒体をいう。水溶性の有機溶媒としては、メタノール、エタノール、イソプロパノール、ブタノール、アセトン、メチルエチルケトン、テトラヒドロフランを例示することができ、メタノール、エタノール、イソプロパノール、ブタノール等の得られる樹脂を溶解しないアルコール系有機溶媒を用いることが好ましい。
【００９７】
トナー粒子中に離型剤を含有させる方法としては、結着樹脂微粒子を離型剤を含有するものとして構成する方法や、トナー粒子を形成する会合工程において、水系媒体中に離型剤微粒子が分散されてなる分散液を添加し、結着樹脂微粒子と着色剤微粒子と離型剤微粒子とを塩析、凝集、融着させる方法等を挙げることができ、これらの方法を組み合わせてもよい。
また、トナー粒子中に荷電制御剤を含有させる方法としては、上記に示した離型剤を含有させる方法と同様の方法を挙げることができる。
【００９８】
（１Ａ）結着樹脂微粒子重合工程
この結着樹脂微粒子重合工程は、具体的には、例えば、水系媒体中に特定のアクリル系単量体および必要に応じて他の重合性単量体を添加し、機械的エネルギーを付与して分散させて油滴を形成させておき、この状態において特定のアクリル系単量体をラジカル重合反応することにより、大きさが例えば体積基準のメジアン径で５０〜３００ｎｍ程度の結着樹脂微粒子を形成するものである。
【００９９】
油滴を形成するための機械的エネルギーを付与するための分散装置としては、特に限定されるものではなく、例えば高速回転するローターを備えた市販の撹拌装置「クレアミックス（ＣＬＥＡＲＭＩＸ）」（エム・テクニック社製）等が代表的に挙げられる。高速回転可能なローターを備えた前述の撹拌装置の他にも、超音波分散装置や機械式ホモジナイザー、マントンゴーリン、圧力式ホモジナイザー等の装置を用いることができる。
【０１００】
ラジカル重合反応に係る温度は、用いる重合性単量体やラジカル重合開始剤の種類によっても異なるが、例えば５０〜１００℃であることが好ましく、より好ましくは５５〜９０℃である。また、ラジカル重合反応にかかる時間は、用いる重合性単量体の種類やラジカル重合開始剤からのラジカルの反応速度によっても異なるが、例えば２〜１２時間であることが好ましい。
【０１０１】
〔分散安定剤〕
結着樹脂微粒子重合工程においては、水系媒体中に微粒子を安定に分散させるために、適宜の分散安定剤を添加することができる。
分散安定剤としては、例えばリン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナ等が挙げられる。また、ポリビニルアルコール、ゼラチン、メチルセルロース、ドデシルベンゼンスルフォン酸ナトリウム、エチレンオキサイド付加物、高級アルコール硫酸ナトリウム等の一般に界面活性剤として使用されるものも分散安定剤として使用することができる。
このような界面活性剤としては、従来公知の種々のイオン性界面活性剤やノニオン系界面活性剤等を用いることができる。
イオン性界面活性剤としては、ドデシルベンゼンスルフォン酸ナトリウム、アリールアルキルポリエーテルスルフォン酸ナトリウム、３，３−ジスルフォンジフェニル尿素−４，４−ジアゾ−ビス−アミノ−８−ナフトール−６−スルフォン酸ナトリウム、オルト−カルボキシベンゼン−アゾ−ジメチルアニリン、２，２，５，５−テトラメチル−トリフェニルメタン−４，４−ジアゾ−ビス−β−ナフトール−６−スルフォン酸ナトリウム等のスルフォン酸塩；ドデシル硫酸ナトリウム、テトラデシル硫酸ナトリウム、ペンタデシル硫酸ナトリウム、オクチル硫酸ナトリウム等があり、脂肪酸塩には、オレイン酸ナトリウム、ラウリン酸ナトリウム、カプリン酸ナトリウム、カプリル酸ナトリウム、カプロン酸ナトリウム、ステアリン酸カリウム、オレイン酸カルシウム等の硫酸エステル塩；脂肪酸塩等が挙げられる。
また、ノニオン系界面活性剤としては、例えばポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等が挙げられる。
【０１０２】
〔重合開始剤〕
結着樹脂微粒子重合工程において使用される重合開始剤としては、過硫酸カリウム、過硫酸アンモニウム、アゾビスシアノ吉草酸等の水溶性重合開始剤や、過酸化水素−アスコルビン酸のような水溶性レドックス重合開始剤、アゾビスイソブチロニトリル、アゾビスバレロニトリル等の油溶性重合開始剤を用いることができる。
【０１０３】
〔連鎖移動剤〕
結着樹脂微粒子重合工程においては、特定のアクリル系重合体や特定のアクリル系共重合体の分子量を調整することを目的として、一般的に用いられる連鎖移動剤を用いることができる。連鎖移動剤としては特に限定されるものではなく、例えばｎ−オクチルメルカプタン、ｎ−ドデシルメルカプタン、ｔｅｒｔ−ドデシルメルカプタン、テトラクロロメタン等を挙げることができる。
【０１０４】
（１Ｂ）着色剤微粒子分散液調製工程
この着色剤微粒子分散液調製工程は、トナー粒子として着色剤を含有するものを所望する場合に必要に応じて行う工程であって、着色剤を水系媒体中に微粒子状に分散させて着色剤微粒子の分散液を調製する工程である。
【０１０５】
着色剤の分散は、機械的エネルギーを利用して行うことができる。
着色剤微粒子は、分散した状態で体積基準のメジアン径が１０〜３００ｎｍとされることが好ましく、さらに好ましくは１００〜２００ｎｍ、特に好ましくは１００〜１５０ｎｍである。
着色剤微粒子の体積基準のメジアン径は、電気泳動光散乱光度計「ＥＬＳ−８００」（大塚電子社製）を用いて測定されるものである。
【０１０６】
（２）会合工程〜（６）外添剤添加工程については、従来公知の種々の方法に従って行うことができる。
【０１０７】
〔凝集剤〕
会合工程において使用される凝集剤としては、特に限定されるものではないが、金属塩から選択されるものが好適に使用される。金属塩としては、例えばナトリウム、カリウム、リチウム等のアルカリ金属の塩等の一価の金属塩；カルシウム、マグネシウム、マンガン、銅等の二価の金属塩；鉄、アルミニウム等の三価の金属塩等が挙げられる。具体的な金属塩としては、塩化ナトリウム、塩化カリウム、塩化リチウム、塩化カルシウム、塩化マグネシウム、塩化亜鉛、硫酸銅、硫酸マグネシウム、硫酸マンガン等を挙げることができ、これらの中で、より少量で凝集を進めることができることから、二価の金属塩を用いることが特に好ましい。これらは１種単独で、または２種以上を組み合わせて用いることができる。
【０１０８】
〔外添剤〕
上記のトナー粒子は、そのままで本発明のトナーを構成することができるが、流動性、帯電性、クリーニング性等を改良するために、当該トナー粒子に、いわゆる後処理剤である流動化剤、クリーニング助剤等の外添剤を添加して本発明のトナーを構成してもよい。
【０１０９】
外添剤としては、例えば、シリカ微粒子、アルミナ微粒子、酸化チタン微粒子等よりなる無機酸化物微粒子や、ステアリン酸アルミニウム微粒子、ステアリン酸亜鉛微粒子等の無機ステアリン酸化合物微粒子、あるいは、チタン酸ストロンチウム、チタン酸亜鉛等の無機チタン酸化合物微粒子等が挙げられる。これらは１種単独で、または２種以上を組み合わせて用いることができる。
これら無機微粒子はシランカップリング剤やチタンカップリング剤、高級脂肪酸、シリコーンオイル等によって、耐熱保管性の向上、環境安定性の向上のために、表面処理が行われていることが好ましい。
これらの種々の外添剤の添加量は、その合計が、トナー１００質量部に対して０．０５〜５質量部、好ましくは０．１〜３質量部とされる。また、外添剤としては種々のものを組み合わせて使用してもよい。
【０１１０】
〔現像剤〕
本発明のトナーは、磁性または非磁性の一成分現像剤として使用することもできるが、キャリアと混合して二成分現像剤として使用してもよい。
トナーを二成分現像剤として使用する場合において、当該トナーのキャリアに対する混合量は、２〜１０質量％であることが好ましい。
トナーとキャリアを混合する混合装置は、特に限定されるものではなく、ナウターミキサー、ＷコーンおよびＶ型混合機等が挙げられる。
キャリアとしては、鉄、フェライト、マグネタイト等の金属、それらの金属とアルミニウム、鉛等の金属との合金等の従来から公知の材料からなる磁性粒子を用いることができ、特にフェライト粒子が好ましい。
また、キャリアとしては、磁性粒子の表面を樹脂等の被覆剤で被覆したコートキャリアや、バインダー樹脂中に磁性体微粉末を分散してなるバインダー型キャリア等用いてもよい。
コートキャリアを構成する被覆樹脂としては、特に限定はないが、例えばオレフィン系樹脂、スチレン系樹脂、スチレン−アクリル系樹脂、シリコーン系樹脂、エステル樹脂、フッ素樹脂等が挙げられる。また、樹脂分散型キャリアを構成する樹脂としては、特に限定されず公知のものを使用することができ、例えばスチレン−アクリル系樹脂、ポリエステル樹脂、フッ素樹脂、フェノール樹脂等を使用することができる。
【０１１１】
キャリアの体積基準のメジアン径としては２０〜１００μｍであることが好ましく、さらに好ましくは２０〜６０μｍとされる。キャリアの体積基準のメジアン径は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０１１２】
〔画像形成方法〕
本発明のトナーは、圧力を付与すると共に加熱することができる熱圧力定着方式による定着工程を含む画像形成方法に好適に用いることができる。特に、定着工程における定着温度が、定着ニップ部における加熱部材の表面温度において８０〜１１０℃、好ましくは８０〜９５℃となる温度とされる比較的低温の定着温度において定着する画像形成方法に好適に使用することができる。
さらに、定着線速が２００〜６００ｍｍ／ｓｅｃである高速定着の画像形成方法にも好適に使用することができる。
この画像形成方法においては、具体的には、以上のようなトナーを使用して、例えば感光体上に形成された静電潜像を現像してトナー像を得、このトナー像を画像支持体に転写し、その後、画像支持体上に転写されたトナー像を熱圧力定着方式の定着処理によって定着させることにより、可視画像が形成された印画物が得られる。
【０１１３】
〔画像支持体〕
本発明のトナーを用いた画像形成方法に使用される画像支持体としては、具体的には、例えば薄紙から厚紙までの普通紙、上質紙、アート紙あるいはコート紙等の塗工された印刷用紙、市販されている和紙やはがき用紙等の各種の印刷用紙等の各種を用いることができるが、これらに限定されるものではない。
【０１１４】
以上、本発明の実施形態について具体的に説明したが、本発明の実施形態は上記の例に限定されるものではなく、種々の変更を加えることができる。
【実施例】
【０１１５】
以下、本発明の具体的な実施例について説明するが、本発明はこれらに限定されるものではない。
【０１１６】
＜特定のアクリル系単量体の合成例１＞
先ず、ピルビン酸エチル（３１５ｇ、２．７ｍｏｌ）と無水酢酸（５５４ｇ、５．４ｍｏｌ）の混合物に、ｐ−トルエンスルホン酸一水和物（８ｇ）を加えて、窒素気流下、１２０℃で２４時間攪拌し、反応溶液を得た。次に、前記反応溶液から減圧下（４０〜５０ｍｍＨｇ）で過剰な無水酢酸と反応により生成した酢酸を取り除いた後、残渣を減圧蒸留（３５〜４０ｍｍＨｇ、９０〜１０３℃）により精製して、α−アセトキシアクリル酸エチル（２５０ｇ、収率５８％）を得た。
なお、α−アセトキシアクリル酸エチルは、上記一般式（１）で表わされる特定のアクリル系単量体（一般式（１）中のＲ1 がメチル基であり、Ｒ2 がエチル基であり、Ｒ3 およびＲ4 が共に水素原子である化合物）、または、上記一般式（２）で表される特定のアクリル系単量体（一般式（２）中のＲ5 がメチル基であり、Ｒ6 がエチル基であり、Ｒ7 およびＲ8 が共に水素原子である化合物）として利用できるモノマーである。以下、このα−アセトキシアクリル酸エチルを「ＥＡＡ」ともいう。
【０１１７】
＜特定のアクリル系単量体の合成例２＞
先ず、ピルビン酸（４４０ｇ、５．０ｍｏｌ）とｎ−ブタノール（３７１ｇ，５．０ｍｏｌ）とｐ−トルエンスルホン酸一水和物（２．５ｇ）のトルエン（１Ｌ）溶液を、窒素気流下で水を除去しながら１６時間加熱還流して、第一の反応溶液を得た。次に、第一の反応溶液を室温（２５℃）に冷却した後、エバポレーターを用いて減圧下（４０ｍｍＨｇ）でトルエンを取り除き、残渣を減圧蒸留（４０ｍｍＨｇ、９３〜１００℃）により精製して、ピルビン酸ブチル（５０５ｇ、収率７０％）を得た。
次いで、得られたピルビン酸ブチル（２３５ｇ，１．６ｍｏｌ）と無水酢酸（３３３ｇ，３．３ｍｏｌ）の混合物に、ｐ−トルエンスルホン酸一水和物（５ｇ）を加えて、窒素気流下、１２０℃で２５時間攪拌して、第二の反応溶液を得た。次に、第二の反応溶液から減圧下（５ｍｍＨｇ）で過剰な無水酢酸と反応により生成した酢酸を取り除いた後、残渣を減圧蒸留（２ｍｍＨｇ，５６〜６３℃）により精製して、α−アセトキシアクリル酸ブチル（２００ｇ、収率６７％）を得た。
なお、α−アセトキシアクリル酸ブチルは、上記一般式（１）で表わされる特定のアクリル系単量体（一般式（１）中のＲ1 がメチル基であり、Ｒ2 がブチル基であり、Ｒ3 およびＲ4 が共に水素原子である化合物）、または、上記一般式（３）で表される特定のアクリル系単量体（一般式（３）中のＲ9 がメチル基であり、Ｒ10がブチル基であり、Ｒ11およびＲ12が共に水素原子である化合物）として利用できるモノマーである。以下、α−アセトキシアクリル酸ブチルを「ＢＡＡ」ともいう。
【０１１８】
＜特定のアクリル系単量体の合成例３＞
ピルビン酸（４４０ｇ、５．０ｍｏｌ）とｎ−オクタノール（６５１ｇ、５．０ｍｏｌ）とｐ−トルエンスルホン酸一水和物（２．５ｇ）のトルエン（１Ｌ）溶液を、窒素気流下で水を除去しながら１６時間加熱還流して、第一の反応溶液を得た。次に、第一の反応溶液を室温（２５℃）に冷却した後に、エバポレーターを用いて減圧下（４０ｍｍＨｇ）でトルエンを取り除き、残渣を減圧蒸留（２ｍｍＨｇ、８２〜９２℃）により精製して、ピルビン酸オクチル（７６２ｇ、収率７６％）を得た。
次いで、得られたピルビン酸オクチル（３００ｇ、１．５ｍｏｌ）と無水酢酸（３０６ｇ、３．０ｍｏｌ）の混合物に、ｐ−トルエンスルホン酸一水和物（５ｇ）を加え、窒素気流下、１２０℃で２７時間攪拌して、第二の反応溶液を得た。次に、第二の反応溶液から減圧下（５ｍｍＨｇ）で過剰な無水酢酸と反応により生成した酢酸を取り除いた後、残渣を減圧蒸留（１ｍｍＨｇ以下、８０〜１０２℃）により精製して、α−アセトキシアクリル酸オクチル（２１５ｇ、収率５９％）を得た。
なお、α−アセトキシアクリル酸オクチルは、上記一般式（１）で表わされる特定のアクリル系単量体（一般式（１）中のＲ1 がメチル基であり、Ｒ2 がオクチル基であり、Ｒ3 およびＲ4 が共に水素原子である化合物）、または、上記一般式（３）で表される特定のアクリル系単量体（一般式（３）中のＲ9 がメチル基であり、Ｒ10がオクチル基であり、Ｒ11およびＲ12が共に水素原子である化合物）として利用できるモノマーである。以下、α−アセトキシアクリル酸オクチルを「ＯＡＡ」ともいう。
【０１１９】
〔トナーの製造例１〕
（１）樹脂微粒子分散液の調製
（ａ）第１段重合
撹拌装置、温度センサー、冷却管、窒素導入装置を取り付けた反応容器に、ポリオキシエチレン（２）ドデシルエーテル硫酸ナトリウム４質量部をイオン交換水３０００質量部に溶解させた界面活性剤溶液を仕込み、窒素気流下２３０ｒｐｍの撹拌速度で撹拌しながら、内温を８０℃まで昇温させた。
この界面活性剤溶液に、重合開始剤（過硫酸カリウム：ＫＰＳ）５質量部をイオン交換水２００質量部に溶解させた開始剤溶液を添加し、液温を７５℃とした後、ＥＡＡ５６０質量部、ＢＡＡ２４０質量部およびメタクリル酸６８質量部からなる単量体混合液を１時間かけて滴下し、この系を７５℃で２時間にわたって加熱、撹拌することによって重合を行い、樹脂微粒子分散液〔１ａ〕を調製した。
【０１２０】
（ｂ）第２段重合
機械式分散機「クレアミックス」（エム・テクニック社製）により、ＥＡＡ１３２質量部、ＢＡＡ５７質量部、メタクリル酸２０質量部、ｎ−オクチルメルカプタン０．５質量部および「ＷＥＰ−５」（日本油脂社製）８２質量部からなる単量体混合液を１時間混合分散処理することにより乳化粒子を含む乳化分散液〔１ｂ〕を調製した。
撹拌装置、温度センサー、冷却管、窒素導入装置を取り付けた反応容器に、ポリオキシエチレン（２）ドデシルエーテル硫酸ナトリウム２質量部をイオン交換水１２７０質量部に溶解させた界面活性剤溶液を仕込み、８０℃に加熱した後、樹脂微粒子分散液〔１ａ〕を固形分換算で４０質量部添加し、さらに、液温を８０℃にした後、乳化分散液〔１ｂ〕を添加した。これに、重合開始剤（過硫酸カリウム：ＫＰＳ）５質量部をイオン交換水１００質量部に溶解させた開始剤溶液を添加し、この系を８０℃で１時間にわたって加熱、撹拌することによって重合を行うことにより、樹脂微粒子分散液〔１〕を調製した。
【０１２１】
（２）着色剤微粒子分散液の調製
ｎ−ドデシル硫酸ナトリウム２７質量部をイオン交換水５００質量部に添加した溶液を撹拌しながら、着色剤としてカーボンブラック３０質量部を徐々に添加し、次いで、機械式分散機「クレアミックス」（エム・テクニック社製）を用いて分散処理することにより、着色剤微粒子分散液〔１〕を調製した。
【０１２２】
（３）トナー粒子の形成
樹脂微粒子分散液〔１〕１２５０質量部、イオン交換水２０００質量部および着色剤微粒子分散液〔１〕１６５質量部を、温度センサー、冷却管、窒素導入装置、撹拌装置を取り付けた反応容器に入れて撹拌して会合用溶液を準備した。この会合用溶液の内温を３０℃に調整した後、５ｍｏｌ／Ｌの水酸化ナトリウム水溶液を加えてｐＨを１０．０に調整し、次いで、塩化マグネシウム６水和物５２．６質量部をイオン交換水７２質量部に溶解した水溶液を、撹拌下、３０℃にて１０分間かけて添加した。３分間放置した後も昇温を開始し、この系を６分間かけて９０℃まで昇温した（昇温速度＝１０℃／分）。
その状態で、「マルチサイザー３」（ベックマン・コールター社製）にて会合粒子の平均粒径を測定し、体積基準のメジアン径が６．７μｍになった時点で、塩化ナトリウム１１５質量部をイオン交換水７００質量部に溶解した水溶液を添加して粒子成長を停止させ、さらに、液温度９０℃±２℃にて６時間にわたって加熱、撹拌することにより融着を継続させた。この会合粒子の円形度を「ＦＰＩＡ−２１００」（シスメックス社製）にて測定したところ、平均円形度は０．９５８であった。
次いで、６℃／分の条件で３０℃まで冷却し、会合粒子を濾過し、４５℃のイオン交換水で繰り返し洗浄した後、４０℃の熱風で乾燥することにより、トナー粒子〔１〕を得た。
【０１２３】
（４）外添剤の添加
トナー粒子〔１〕１００質量部に対して、ヘキサメチルシラザン処理したシリカ（平均一次粒径１２ｎｍ、疎水化度６８）１．０質量部およびｎ−オクチルシラン処理した二酸化チタン（平均一次粒径２０ｎｍ、疎水化度６３）０．３質量部からなる外添剤を添加し、「ヘンシェルミキサー」（三井三池鉱業社製）で外添処理を行うことにより、黒色のトナー〔１〕を製造した。
なお、ヘンシェルミキサーによる外添処理は、撹拌羽根の周速３５ｍ／秒、処理温度３５℃、処理時間１５分間の条件下で行った。
【０１２４】
〔トナーの製造例２〜５〕
トナーの製造例１において、ＥＡＡおよびＢＡＡの添加量を表２に示す量に変更したことの他は同様にしてトナー〔２〕〜〔５〕を製造した。
【０１２５】
【表２】
2014153528.tif 000008
【０１２６】
〔トナーの製造例６〜９〕
トナーの製造例１において、ＢＡＡをＯＡＡに変更し、かつ、ＯＡＡおよびＥＡＡの添加量を表３に示す量を変更したことの他は同様にしてトナー〔６〕〜〔９〕を製造した。
【０１２７】
【表３】
2014153528.tif 000009
【０１２８】
〔トナーの製造例１０〜２０〕
トナーの製造例１において、ＥＡＡおよびＢＡＡに加えてアクリル酸ブチル（ＢＡ）を用い、かつ、ＥＡＡ、ＢＡＡおよびＢＡの添加量を表４に示す量を変更したことの他は同様にしてトナー〔１０〕〜〔２０〕を製造した。
【０１２９】
【表４】
2014153528.tif 000010
【０１３０】
〔トナーの製造例２１〜２９〕
トナーの製造例１において、ＢＡＡをＯＡＡに変更し、さらに、アクリル酸ブチル（ＢＡ）を加え、かつ、ＥＡＡ、ＯＡＡおよびＢＡの添加量を表５に示す量を変更したことの他は同様にしてトナー〔２１〕〜〔２９〕を製造した。
【０１３１】
【表５】
2014153528.tif 000011
【０１３２】
〔トナーの製造例３０〜３２〕
トナーの製造例１において、ＥＡＡおよびＢＡＡをスチレンおよびアクリル酸ブチル（ＢＡ）に変更し、かつ、スチレンおよびＢＡの添加量を表６に示す量に変更したことの他は同様にしてトナー〔３０〕〜〔３２〕を製造した。
【０１３３】
【表６】
2014153528.tif 000012
【０１３４】
（ガラス転移温度の測定）
得られたトナー〔１〕〜〔３２〕のガラス転移温度（Ｔｇ）を、示差走査カロリメーター「ＤＳＣ−７」（パーキンエルマー社製）を用いて測定した。結果を表７に示す。
具体的には、測定試料（トナー）４．５ｍｇをアルミニウム製パン「ＫＩＴ  Ｎｏ．０２１９−００４１」に封入し、これを「ＤＳＣ−７」のサンプルホルダーにセットする。リファレンスの測定には空のアルミニウム製パンを使用した。測定条件としては、測定温度０℃〜２００℃、昇温速度１０℃／分、降温速度１０℃／分で、Ｈｅａｔ−ｃｏｏｌ−Ｈｅａｔの温度制御で行い、その２ｎｄ．Ｈｅａｔにおけるデータをもとに解析を行った。ガラス転移温度は、第１の吸熱ピークの立ち上がり前のベースラインの延長線と、第１のピークの立ち上がり部分からピーク頂点までの間で最大傾斜を示す接線を引き、その交点をガラス転移温度として示す。なお、１ｓｔ．Ｈｅａｔ昇温時は２００℃にて５分間保持した。
【０１３５】
〔現像剤の作製例１〜３２〕
トナー〔１〕〜〔３２〕の各々に、シリコーン樹脂を被覆した体積基準のメジアン径が６０μｍのフェライトキャリアを、Ｖ字型混合機を用いて、トナー濃度が６質量％となるように混合し、現像剤〔１〕〜〔３２〕を作製した。
【０１３６】
〔実施例１〜２９、参考例１〜３〕
（１）低温定着性の評価
市販の複写機「ｂｉｚｈｕｂ  Ｐｒｏ  Ｃ６５００」（コニカミノルタビジネステクロノジーズ社製）において、定着装置における加熱ローラーの表面温度を１２０〜１７０℃の範囲で５℃刻みで変更することができるように改造し、常温常湿（温度２０℃、湿度５５％ＲＨ）環境下において、それぞれ現像剤〔１〕〜〔３２〕によって、Ａ４サイズの上質紙（６４ｇ／ｍ2 ）に１．５ｃｍ×１．５ｃｍのベタ画像（トナー付着量２．０ｍｇ／ｃｍ2 ）を定着さえる定着実験を、設定される定着温度（加熱ローラーの表面温度）を１２０℃、１２５℃・・・と５℃刻みで上昇させるよう変更しながら繰り返し行った。
各定着実験において得られたベタ画像を真中から２つに折り曲げて、その画像の剥離性を目視にて観察し、全く画像の剥離のない定着実験のうち、最低の定着温度を定着下限温度とした。この定着下限温度が１５０℃未満である場合に実用上問題なく、合格であると判断される。結果を表７に示す。
【０１３７】
（２）耐熱保管性の評価
トナー〔１〕〜〔３２〕のそれぞれ１０ｇをプロピレン製のカップの上に秤量し、温度５０℃、湿度５０％ＲＨの環境下に１５時間放置した後、下記評価基準に従ってブロッキング（凝集）状態を評価した。結果を表７に示す。
−評価基準−
Ａ：カップを傾けるだけでトナーがさらさら流れる
Ｂ：カップをしばらく動かし続けるとトナーが徐々に崩れ、流れ出す（実用上問題なし）
Ｃ：凝集が発生しており、カップを動かし続けるとトナーが固まりになって崩れ出す（実用上問題あり）
Ｄ：凝集が発生しており、凝集体を先の尖ったもので突いても固化している（実用上問題あり）
【０１３８】
（３）耐破砕性の評価
市販の複写機「ｂｉｚｈｕｂ  Ｐｒｏ  Ｃ６５００」（コニカミノルタビジネステクロノジーズ社製）の現像器に現像剤〔１〕〜〔３２〕をそれぞれ搭載し、単体駆動機によって６００ｒｐｍの速度で３．５時間駆動させた後、現像器内の現像剤をサンプリングし、トナーの粒度分布を「マルチサイザー３」（ベックマン・コールター社製）によって測定し、現像器への投入前のトナーと比較して、粒径２．５μｍ以下のトナーの増加率（質量％）を算出した。粒径２．５μｍ以下のトナーの増加率が高いほど、現像器内での破砕が発生しやすいことを示し、この増加率が１０質量％以下である場合に、実用上問題なく、合格と評価した。結果を表７に示す。
【０１３９】
【表７】
2014153528.tif 000013